Brevet FR2348976A1 — publié le 19771118

L'invention concerne un procédé pour la fabrication d'un cuir capable de résister au chlorure de calcium et destiné, notamment, à constituer les tiges de chaussures de sécurité. Ces chaus- sures, portées en particulier dans les mines, sont soumises à l'ae- tion du chlorure de calcium, et ce dernier a un effet destructeur sur les cuirs habituels, qui deviennent très rapidement raides et cassants, au point de déformer complètement la chaussure et de la rendre inutilisable. L'invention a pour objet : - d'obtenir un cuir insensible à l'action détannante et déshydratante du chlorure de calcium; - de rendre le cuir le moins absorbant possible; - de conserver les propriétés physico-mécaniques du cuir après un contact prolongé avec du chlorure de calcium. Le cuir traité suivant l'invention peut être présenté sur fleur ou sur chair, sous forme de croupon, de cuir entier, de bande, ou, d'une manière générale, de toute pièce ébauchée ou finie. La matière première utilisée est de bonne nature et de texture serrée et homogène. D'après l'invention, après un travail de rivière normal et un tannage classique au chrome au cours duquel ont été incorporés 2,5% de Cor203, et après les opérations mécaniques habituelles de mise à l'épaisseur désirée, le traitement a lieu dans un foulon tournant à 14 tours/minute. On procède d'abord à un retannage avec 5% de glutaraldé- hyde, calculés sur le poids du cuir dérayé, pendant deux heures, puis, dans un nouveau bain, on révise une neutralisation complète avec un mélange de 1% d'hyposulfite de sodium, de 1* de formiate de calcium et de 0,5% de bicarbonate de sodium. Après obtention du pE convenable, on effectue un nouveau retannage avec des tanins végétaux et synthétiques dans la proportion de 12 à 16 du poids du cuir dérayé. Ce retannage dure de trois à quatre heures, jusqu'à traversée complète du cuir et épuisement du bain. du cours de ce retannage, on procède à une prénourriture à base d'une huile animale sulfitée telle que de l'huile de spermaceti, puis à une imprégnation avec un polyfluorane, un stéarate d'aluminium ou un stéaratochlorure de sodium, appliqué à raison de 15% en poids du cuir dérayé. Cette dernière opération a lieu après acidification convenable, par exemple à l'acide acdtique ou à l'acide citrique. En fin d'opération, on ajoute 1% en poids d'un polyalcool, par exemple de sorbitol, et l'on fait tourner le foulon pendant une heure. Après ces différents traitements, le cuir est corroyé, séché et fini normalement, soit sur chair, soit sur fleur. Les caractéristiques du cuir sont éprouvées en laboratoire au moyen d'un pénétromètre de Ralle utilisé couramment pour déterminer l'imperméabilité des cuirs destinés à la fabrication de dessus de chaussures. Cette épreuve, effectuée habituellement avec de l'eau, est faite suivant l'invention avec une solution contenant 97% de chlorure de calcium à 29%, 2% d'hydroxyde de magnésium, 1% d'un agent mouillant non ionique. On mesure la diminution des rdsistances mécaniques (résistance à la déchirure), et l'on observe l'aspect de l'éprouvette après un cycle alternatif de quatre contacts, de huit heures chacun, du cuir avec la solution de chlorure de calcium, et de périodes intermédiaires de séchage, de seize heures chacune, à la tem pérature ordinaire. Les résultats sont indiqués dans le tableau ci-dessous Diminution Aspect de la résistance Cuir non traité, après le cycle complet 40% dur et cassant Cuir traité, après le cycle complet 8% inchangé REVENDICICIONS 1 - Procédé pour le traitement d'un cuir capable de ré sister à un contact prolongé avec du chlorure de calcium et destiné notamment à la fabrication de tiges de chaussures, caractérisé par les opérations suivantes : a) après un tannage classique au chrome, le cuir est retanné dans un foulon tournant, -d'abord au glutaraldéhyde puis, après neutralisation complète dans un nouveau bain, avec des tannins synthétiques et végétaux; b) un traitement incorporant au cuir une prénaurriture à base d'huile animale sul fitée est effectué au cours du retannage; c) un traitement d' im- prégnation est effectué au moyen de stéaratochlorure de chrome, de polyfluorane ou de stéarate d' aluminium; d) on ajoute ua polyalcool, et l'on agite à nouveau par rotation; e) le cuir est enfin corroyé, séché et fini de façon classique, soit sur chair, soit sur fleur. 2 - Procédé suivant la revendication 1, caractérisé en ce que le premier retannage s' effectue avec un p ourcentage de glu taraldéhyde de 5% en poids du cuir, pendant deux heures, et que la neutralisation complète est réalisées l'aide d'un mélange de 1% d'hyposulfite de sodium, de 1% de formiate de calcium et de 0,5% de bicarbonate de sodium. 3 - Procédé suivant la revendication t, caractérisé en ce que le second retannage s'effectue à l'aide d'un pourcentage de tanins synthétiques et végétaux compris entre 12 et 16% du poids du cuir, pendant trois à quatre heures, jusqu'à épuisement du bain. 4 - Procédé suivant la revendication 1, caractérisé en ce que le polyalcool, qui représente 1% en poids du cuir, est du sorbitol, et que l'agitation se fait pendant une heure. 5 - Cuir capable de résister à un contact avec du chlorure de calcium, caractérisé en ce qu'après avoir été tanné au chrome de façon classique après avoir été retanné d'abord avec 5 en poids de glutaraldéhyde puis, après neutralisation complète dans un nouveau bain, avec 12 à 16 en poids de tanins synthétiques et végétaux, après avoir absorbé uneprtourriture à base d'une hune animale sulfitée telle que de l'huile de spermaceti, et avoir subi une imprégnation avec du stéaratochlorure de chrome, du polyfluorane ou du stéarate d' aluminium, et enfin après avoir reçu en poids dtun polyalcool et été soumis à un test au pénétromètre de Balle en utilisant une solution contenant 97% de chlorure de calcium à 29%, 2% d'hydroxyde de magnésium et i% d'un agent mouil lant non ionique, ce test comprenant un cycle de quatre contacts de huit heures chacun avec la solution précitée en alternance avec des périodes de séchage de seize heures chacune à la température ordinaire, la résistance du cuir traité a diminué de 8% à la fin du cycle, au lieu de 40% pour le mAme cuir non traité, l'aspect restant inchangé au pieu d'être dur et cassant pour le même cuir non traité.